СПОСОБ ИЗГОТОВЛЕНИЯ ЦЕМЕНТА, СТРОИТЕЛЬНЫХ РАСТВОРОВ, БЕТОННЫХ КОМПОЗИЦИЙ, СОДЕРЖАЩИХ НАПОЛНИТЕЛЬ (НАПОЛНИТЕЛИ) НА ОСНОВЕ КАРБОНАТА КАЛЬЦИЯ, (ПРЕДВАРИТЕЛЬНО) ОБРАБОТАННЫЕ УЛЬТРАДИСПЕРСНЫМ НАПОЛНИТЕЛЕМ (НАПОЛНИТЕЛЯМИ), ПОЛУЧАЕМЫЕ КОМПОЗИЦИИ И ЦЕМЕНТНЫЕ МАТЕРИАЛЫ И ИХ ПРИМЕНЕНИЯ

1. Способ изготовления "высокоэффективных" или "текучих", или "технологичных" цементов или строительных растворов или бетонных систем или композиций (далее для простоты называются "цементы" или "цементные системы" или "цементные композиции"), имеющих повышенное содержание сухого материала, улучшенную текучесть (и, вообще говоря, определенно улучшенную "технологичность"), отличающийся тем, что он включает, по меньшей мере, одну стадию, на которой низкоэффективный или среднеэффективный (или стандартный) (или необязательно высокоэффективный) крупнодисперсный наполнитель (наполнители) на основе карбоната подвергают модификации, получая уровень высокой эффективности текучести посредством обработки эффективным количеством, по меньшей мере, одного вещества для обработки, которое представляет собой или содержит частицы ультрадисперсного наполнителя (наполнителей).
2. Способ по п. 1, отличающийся тем, что вышеупомянутая модификация осуществляется посредством смешивания или перемешивания вышеупомянутого крупнодисперсного наполнителя (наполнителей) с вышеупомянутым ультрадисперсным наполнителем (наполнителями).
3. Способ по любому из предшествующих пунктов, отличающийся тем, что он осуществляется в присутствии небольшого количества пластифицирующего вещества.
4. Способ по п. 3, отличающийся тем, что вышеупомянутая масса или пропорция пластифицирующего вещества составляет от 3 до 4 г пластифицирующего вещества, в том числе от 3,4 до 3,7 г и предпочтительно 3,5 г при содержании от 0,03 до 2% сухой массы по отношению к суммарной массе цементной композиции.
5. Способ по п. 1 или 2, отличающийся тем, что на вышеупомянутой стадии обработки ультрадисперсным материалом используется от 0,5 до 25 (предпочтительно от 5 до 15%) сухой массы ультрадисперсного материала (материалов по отношению к суммарной сухой массе крупнодисперсного (низкоэффективного или среднеэффективного (стандартного) (или необязательно высокоэффективного) наполнителя (наполнителей) на основе карбонатов и ультрадисперсного материала (материалов).
6. Способ по п. 1 или 2, отличающийся тем, что "частицы ультрадисперсного наполнителя (наполнителей)" определяют:
значение d50, составляющее от приблизительно 1 мкм до приблизительно 5 или 6 мкм, предпочтительно от 1 до 3 мкм и предпочтительнее приблизительно от 2 до 3 мкм, как правило, менее чем 5 мкм; и
2
2
2
высокая удельная поверхность, как правило, определенная как удельная поверхность по Блейну и составляющая более чем 1000 м/кг, предпочтительно более чем 1500 м/кг и предпочтительнее вплоть до 2000 м/г.
7. Способ по п. 1 или 2, отличающийся тем, что вышеупомянутый крупнодисперсный наполнитель (наполнители) на основе карбоната кальция содержат только карбонат (карбонаты) кальция (возможно, имеющие различное происхождение, такие как разнообразные естественные горные породы (GCC) или разнообразные РСС), и это означает отсутствие любого другого наполнителя иного типа, такого как каолин, бентонит и т.д., и их источниками являются (когда наполнитель (наполнители) представляют собой или содержат GCC) карбонатные горные породы или, в более общем смысле, минеральный материал (материалы), в которых содержится, по меньшей мере, от 50 до 65%, предпочтительно более чем 80% и предпочтительнее более чем 90% CaCO3 в расчете на сухую массу.
8. Способ по п. 1 или 2, отличающийся тем, что в качестве вышеупомянутого крупнодисперсного наполнителя (наполнителей) выбирают:
- природный карбонат (карбонаты) кальция или тонкодисперсный карбонат (карбонаты) кальция (GCC), в том числе, но не ограничиваясь этим, GCC из мрамора, мела, кальцита или из других природных и хорошо известных форм природных карбонатов кальция, которые предпочтительно соответствуют вышеупомянутым критериям;
- РСС, который представляет собой осажденный карбонат кальция; или
- смесь вышеупомянутых содержащих CaCO3 горных пород или минеральных материалов друг с другом, а также смеси или
композиции GCC и РСС.
9. Способ по п. 1 или 2, отличающийся тем, что в качестве вышеупомянутых крупнодисперсных низкоэффективных/среднеэффективных наполнителей на основе карбонатов выбирают:
2
- крупнодисперсный карбонат кальция, у которого d50 составляет 7 мкм, и удельная поверхность по Блейну составляет 462 м/г;
- крупнодисперсный карбонат кальция, у которого d50 составляет приблизительно 13,3, 10,8, 10,4 мкм;
2
- крупнодисперсный карбонат кальция, у которого d50 составляет 15 мкм, и удельная поверхность по Блейну составляет 365 м/г.
10. Способ по п. 1 или 2, отличающийся тем, что в рассматриваемом крупнодисперсном наполнителе (наполнителях) соотношение GCC/PCC составляет от 0/100 до 100/0% в расчете на сухую массу и предпочтительно от 30/70% до 70/30% в расчете на сухую массу.
11. Способ по п. 1 или 2, отличающийся тем, что вышеупомянутый низкоэффективный/среднеэффективный/стандартный (или необязательно высокоэффективный) наполнитель (наполнители) на основе карбоната эффективно обрабатывают ультрадисперсным материалом (материалами) перед введением в перемешивающее или смесительное устройство ("предварительная обработка", также называется "первоначальная"), такое как внешнее лабораторное смесительное оборудование, или в промышленном масштабе такая предварительная обработка осуществляется в промышленном устройстве, таком как промышленный смеситель или любое другое промышленное перемешивающее или смесительное оборудование.
12. Способ по п. 1 или 2, отличающийся тем, что вышеупомянутый наполнитель (наполнители) обрабатывают ультрадисперсными материалами после введения в перемешивающее или смесительное устройство ("внутренняя обработка") и вышеупомянутый наполнитель (наполнители) эффективно обрабатывают эффективным для обработки количеством ультрадисперсных материалов для обработки, причем их вводят в перемешивающее или смесительное устройство одновременно или таким образом, что наполнитель (наполнители) и эффективное количество ультрадисперсного материала (материалов) для обработки вводятся отдельно, но очень близко по месту и времени.
13. Способ по п. 1 или 2, отличающийся тем, что вышеупомянутый наполнитель (наполнители) эффективно обрабатывают эффективным для обработки количеством ультрадисперсного материала (материалов) частично перед введением в перемешивающее или смесительное устройство ("частичная предварительная обработка") и частично после введения в предварительно обработанном состоянии в вышеупомянутое смесительное или перемешивающее устройство, причем в сумме две частичные обработки оказываются "эффективными" в отношении обработки, и вторая часть или количество ультрадисперсного материала (материалов) для обработки вводится в перемешивающее или смесительное устройство одновременно с предварительно обработанными наполнителями или таким образом, что предварительно обработанный наполнитель (наполнители) и вторая часть ультрадисперсного материала (материалов) для обработки вводятся отдельно, но очень близко по месту и времени.
14. Способ по п. 1 или 2, отличающийся тем, что пластифицирующее вещество представляет собой модифицированный поликарбоксилат.
15. Продукт, отличающийся тем, что он представляет собой или содержит смесь крупнодисперсного (или необязательно высокоэффективного) "наполнителя (наполнители) на основе карбоната кальция", предварительно смешанные, по меньшей мере, с ультрадисперсным материалом по любому из предшествующих пунктов.
16. Продукт, отличающийся тем, что он представляет собой или содержит водные композиции, получаемые смешиванием смеси крупнодисперсного наполнителя (наполнителей) и ультрадисперсного материала (материалов) по п. 15, согласно определению по любому из предшествующих пунктов, с водный системой, такой как смешиваемая вода и водная смешиваемая композиция.
17. "Цементные композиции" (в широком смысле этого приведенного выше определения), отличающиеся тем, что они включают вышеупомянутую смесь или водную композицию по любому из предшествующих пп. 15 или 16, в частности, вышеупомянутую смесь, содержащую низкоэффективный или среднеэффективный (или необязательно высокоэффективный) крупнодисперсный наполнитель (наполнители), обработанные, по меньшей мере, одним ультрадисперсным материалом.
18. Применение вышеупомянутой смеси, водной композиции и цементной композиции по пп. 15-17 в любых применяющих цемент отраслях промышленности, таких как строительная промышленность и конструирование, нефтяные месторождения или цементирование в геотермальных устройствах.
19. Применение вышеупомянутой смеси, водной композиции и цементной композиции по пп. 15-17 для изготовления "цементных элементов или материалов", получаемых из вышеупомянутых композиций.
20. Цементные элементы или материалы, такие как строительные блоки или конструкции, изготовленные по предшествующим пунктам.
21. Применение таких цементных элементов или материалов в применяющих цемент отраслях промышленности.